(57)【特許請求の範囲】
【請求項１】
乗り物への装飾部品の接着方法であって、
（１）周囲温度および周囲圧力において324〜890Kg/m3（20〜55lbs/ft3）の密度を有するポリウレタンフォームからなる感圧接着剤を、その装飾部品の内面に適用すること、
（２）そのポリウレタンフォームにより形成される接着層によって、その乗り物に、その装飾部品を接着すること、
という工程を含んでおり、
上記ウレタンフォームが、
（ａ）３重量％を超えるモノオール分子含有率、２未満の官能価、3,000〜5,000の分子量、および25℃で700〜1,500センチポアズの粘度を有する実質的に線状のポリエーテルポリオール、
（ｂ）40〜50重量％の4,4'−ジフェニルメタンジイソシアネート、15〜25重量％の2,2−および2,4−ジフェニルメタンジイソシアネート、10〜20重量％のそれらのジフェニルメタンジイソシアネートのオリゴマー、および２重量％未満のフェニルイソシアネートを含んでおり、25〜30重量％のイソシアネート分子含有率、25℃で100〜200mPaの粘度、および140〜170の当量を有する改質ポリイソシアネート、
（ｃ）熱的なウレタン触媒、
（ｄ）シリコーン界面活性剤、並びに、任意に
（ｅ）発泡剤、
を含んでおり、その発泡剤により、（ａ）、（ｂ）、（ｃ）、（ｄ）および（ｅ）を含んでいる混合物中に十分なガスを導入し、周囲温度および周囲圧力において324〜890Kg/m3（20〜55lbs/ft3）の硬化ウレタンフォーム密度としたものであり、
その装飾部品と乗り物との間の接着層が、そのポリウレタンフォーム以外のいかなる接着剤もまったく含んでいない場合に、少なくとも0.357Kg/cm（2lbs/インチ）のASTM D−1000−87法による剥離試験強さを有する方法。
【請求項２】
上記装飾部品が陽極処理アルミニウム面を含んでおり、その陽極処理アルミニウム面に上記ポリウレタンフォームが接着され、その乗り物と装飾部品との間の接着層が少なくとも1.07Kg/cm（6lbs/インチ）のASTM D−1000−87法による剥離試験強さを有する、請求項１に記載の方法。
【請求項３】
アクリル接着剤、アクリルポリマー下塗剤、およびアクリルポリマー／ヒドロキシ基を末端に有するポリ塩化ビニル、およびシランカップリング剤からなる群より選ばれる中間層組成物を、上記ポリウレタンフォームと乗り物との間に添加し、その乗り物と装飾部品との間に、少なくとも1.07Kg/cm（6lbs/インチ）の剥離試験強さを有する接着層を提供する工程をさらに含んでいる、請求項１に記載の方法。
【請求項４】
ポリウレタンフォームからなる感圧接着剤であって、そのウレタンフォームが、
（ａ）３重量％を超えるモノオール分子含有率、２未満の官能価、3,000〜5,000の分子量、および25℃で700〜1,500センチポアズの粘度を有する、実質的に線状のポリエーテルポリオール、100部、
（ｂ）40〜50重量％の4,4'−ジフェニルメタンジイソシアネート、15〜25重量％の2,2−および2,4−ジフェニルメタンジイソシアネート、10〜20重量％のそれらのジフェニルメタンジイソシアネートのオリゴマー、および２重量％未満のフェニルイソシアネートを含んでおり、25〜30重量％のイソシアネート分子含有率、25℃で100〜200mPaの粘度、および140〜170の当量を有する改質ポリイソシアネート、12〜18部、
（ｃ）熱的なウレタン触媒、0.01〜１部、
（ｄ）シリコーン界面活性剤、１〜５部、並びに、
（ｅ）発泡剤、８〜15部、
の混合物を含んでおり、その発泡剤により、その混合物中に十分なガスを導入し、その硬化ウレタンフォームを、周囲温度および周囲圧力において324〜890Kg/m3（20〜55lbs/ft3）の密度としたものである接着剤。
【発明の詳細な説明】
本発明は、乗り物への装飾部品、例えば自動車の車体用のサイドモールディングおよび外部オーナメント並びにトラックトレーラーのアルミニウム外板、の改良された付着に関する。より詳細には、本発明は、以前にはアクリル接着剤と封止用フォームとの組み合わせでしか達成されなかった十分な接着能力、高温および低温での好適な物理的性質、応力緩和特性並びに他の機能特性を有するように特別に設計されたポリウレタンフォームにより、このような装飾部品を接着することに関する。
ポリウレタンフォームシーラントは、伝統的に100％のジオール含有率を有するポリオール先駆物質、またはジオール、トリオールおよび含有率が１％未満のモノオールの混合物を使用して調製されてきた。このポリオール材料は、イソシアネート先駆物質と反応して、さまざまなポリウレタンを生ずる。″Optimizing Properties of Urethane Sealants,″Adhesives ＆ Sealants Industry,June/July 1994,pp.38−42を参照されたい。このようなポリウレタンシーラントは本質的に粘着性または剥離抵抗をまったく有しておらず、装飾部品を乗り物に接着するのには有用ではない。
さまざまなタイプのポリウレタン接着剤がよく知られており、典型的な組成物は、米国特許第3,779,794号、第4,624,996号、第4,625,012号、第5,102,714号、および第5,227,409号において開示されている。しかしながら、これらの製品は、良好な接着力および自動車への装飾部品の取付に使用するのに望ましい他の物理的性質を示すこともあるけれども、完全に好適な応力緩和能力および低温特性をも有すると認められているものはまったく無い。ポリウレタン接着剤のこれらの問題を克服しようとして、接着剤とフォームとの組み合わせが提案されてきた。例えばEP−Ａ−0,601,582号は、感圧接着剤と組み合わせてフォームエラストマー基材を使用して、粗い表面への接着性を高めることを教示している。
商業的に入手可能な現行の接着剤とフォームとの組み合わせは、改良された応力緩和能力を有するけれども、その市場の需要を満たすだけの接着力、多様な表面上での剥離強さ、低温における劣化に対する耐性、伸びなどを十分に兼備してはいなかった。これらの欠点は、自動車産業に存在している要求の厳しい系において特に顕著である。その産業においては、塗装された鋼製のまたは繊維強化プラスチック複合材料製の乗り物の表面、および乏しい湿潤特性を有する熱可塑性プラスチック、例えばオレフィンおよびポリ塩化ビニルから製造された装飾用装備品が幅広く使用されている。
結果として、今日の自動車部品の付着のほとんどが、その乗り物およびその装飾用装備品または部品に接着剤が接触するように、フォームストリップの両側を高価なアクリル感圧接着剤層でコートすることによって行われている。自動車、トラック、ボート、トレーラー、列車、および他の乗り物の製造の単純化およびそのコストの削減に対する要望が進行しているという観点から、研究開発は改良された接着剤系を探求し続けている。本発明は、そうした進行中の研究の結果である。
本発明は乗り物への装飾部品の接着方法を提供し、その方法は、
（ａ）周囲温度および周囲圧力において324〜890Kg/m3（20〜55lbs/ft3）の密度を有するポリウレタンフォームからなる感圧接着剤を、その装飾部品の内面に適用すること、
（ｂ）そのポリウレタンフォームにより形成される接着層によって、その乗り物に、その装飾部品を接着すること、
という工程を含んでおり、その装飾部品と乗り物との間の接着層が、そのポリウレタンフォーム以外のいかなる接着剤もまったく含んでいない場合に、少なくとも0.357Kg/cm（2lbs/インチ）のASTM D−1000−87法による剥離試験強さを有する。
本発明のポリウレタンフォームは、
（ａ）３重量％を超えるモノオール分子含有率、２未満の官能価、3,000〜5,000の官能分子量、および25℃で700〜1,500センチポアズの粘度を有する、実質的に線状のポリエーテルポリオール、100部、
（ｂ）40〜50重量％の4,4'−ジフェニルメタンジイソシアネート、15〜25重量％の2,2−および2,4−ジフェニルメタンジイソシアネート、10〜20重量％のそれらのジフェニルメタンジイソシアネートのオリゴマー、および２重量％未満のフェニルイソシアネートを含んでおり、25〜30重量％のイソシアネート分子含有率、25℃で100〜200mPaの粘度、および140〜170の当量を有する改質ポリイソシアネート、12〜18部、
（ｃ）熱的なウレタン触媒、0.1〜１部、
（ｄ）シリコーン界面活性剤、１〜５部、並びに、
（ｅ）発泡剤、８〜15部、
の反応混合物を含んでおり、その発泡剤により、その混合物中に十分なガスを導入し、周囲温度および周囲圧力において324〜890Kg/m3（20〜55lbs/ft3）の密度としたものである。
上記ウレタンフォームは、１〜５部の連鎖延長剤、0.03〜３部の顔料、および0.1〜１部のエポキシ安定剤からなる群より選ばれる少なくとも１種の構成成分をも含んでいてもよい。好ましいとされる態様においては、上記ウレタン触媒は有機スズ触媒であり、その連鎖延長剤はジアルキレングリコールであり、そのエポキシ安定剤はビスフェノールA/エピクロロヒドリンである。
上記装飾部品が陽極処理アルミニウム面を含んでおり、その陽極処理アルミニウム面に上記ポリウレタンフォームが接着されている場合、その乗り物と装飾部品との間の接着層は、感圧接着剤または下塗剤を使用することなく、少なくとも1.07Kg/cm（6lbs/インチ）のASTM D−1000−87法による剥離試験強さを有する。
上記装飾部品が、熱可塑性オレフィンポリマーからなるか、または上記ポリウレタンフォームで湿潤させるのが困難な場合は、本発明の方法は、中間層組成物、例えばアクリル接着剤、もしくはアクリルポリマー下塗剤、もしくはアクリルポリマー／ヒドロキシ基を末端に有するポリ塩化ビニルの下塗剤ブレンド、もしくはシランカップリング剤を、そのポリウレタンフォームと乗り物との間に添加し、その乗り物と装飾部品との間に、少なくとも1.07Kg/cm（6lbs/インチ）の剥離試験強さを有する接着層を提供する工程をさらに包含している。しかしながら、本発明のポリウレタンフォームと組み合わせるのに必要とされる接着剤の量は、先行技術の組み合わせに必要とされる量よりも10〜60％少ない。
本発明において使用するポリウレタンフォームは、ヒドロキシ基を末端に有するポリウレタンプレポリマー、改質ポリイソシアネート、ウレタン触媒、界面活性剤、並びに任意に連鎖延長剤、エポキシ安定剤、および顔料を含んでいる反応混合物の反応生成物であって、ガラス微小泡もしくは他の発泡剤の存在下で、またはそのポリウレタン生成物中に泡を生じさせる方法で、それらの構成成分を反応させる。
好ましいとされる特徴においては、本発明はヒドロキシ基を末端に有するポリウレタンプレポリマーを利用する。プレポリマーは、高い、すなわち３重量％を超えるモノオール分子含有率、２未満の官能価、並びに好ましくは、3,000〜5,000の分子量、および25℃で1,200〜1,800センチポアズの粘度を有する、実質的に線状のポリエーテルポリオールから調製される。好適なポリエーテルポリオールは、Multranol 9111という商品名で、Bayer,Inc.により販売されている。そのポリオールは、少量の改質ポリイソシアネートと反応して、そのプレポリマーを生ずる。
上記改質ポリイソシアネートは、イソシアネート混合物、例えば40〜50重量％の4,4'−ジフェニルメタンジイソシアネート（MDI）、15〜25重量％の2,2−および2,4−ジフェニルメタンジイソシアネート、10〜20重量％のこれらのMDIの高級オリゴマー、および２重量％未満のフェニルイソシアネートを含んでおり、25〜30％のイソシアネート分子（NCO）含有率、25℃で100〜200mPaの粘度、および140〜170の当量を有するものであるのが好ましい。当業者は、他のイソシアネート、例えばトルエンジイソシアネート（TDI）もしくはさまざまなイソシアネートを末端に有するプレポリマーも使用することができるということがわかるであろう。
上記ウレタン触媒は、熱的なまたは他の遅効性のウレタン触媒（すなわち熱により活性化される）、好ましくはスズ触媒、より好ましくは有機スズ、例えば有機溶媒（例えばフタル酸ジオクチル、またはポリグリコール、またはさまざまなポリエーテルポリオールもしくはポリエステルポリオール）に溶解されていてもよい二オクタン酸第一スズである。本明細書中では、ウレタンとは、その主鎖の構造がセグメント化されていることを特徴とするエラストマー生成物を表す。それらの２つのセグメントは、硬質および軟質セグメントと呼ばれる。軟質セグメントは上記高分子量ポリオールから形成されており、高い可撓性と低いガラス転移温度とを特徴とする。連鎖延長剤から形成されている硬質セグメントは、そのエラストマーに引張強さおよび靭性を添える。
とりわけ上記ポリオールが公称で二官能価である場合には、上記連鎖延長剤物質は少量だけ使用される。本明細書中で使用されているように、「連鎖延長剤」は、分子あたりに２〜４個の活性ハロゲン含有基、および30〜500、好ましくは50〜100の当量を有する化合物を包含している。その官能価が2.2を超え、その化合物が好ましいとされる当量を有する場合に、より良好な粘着性が維持される。連鎖延長剤の好ましいとされる量は、重量法で、本明細書中で説明されているポリオールプレポリマー100部に対して１〜５部である。その連鎖延長剤はジアルキレングリコール、例えばジプロピレングリコールであるのが好ましい。
硬化の前または硬化の間に、上記ポリウレタン反応混合物を泡立てなければならない。適切なフォーム密度、引張強さ、伸び、および接着特性を維持するのに、当該分野において既知のあらゆる方法を使用することができる。物理的手段、例えば、その組成物の泡立てを使用してもよい。ガス、例えば空気、窒素、二酸化炭素、または何か他の不活性ガスを、その反応混合物中にホイップして、ガスのセルを生じさせる。化学的な膨張剤を使用してもよい。好適な膨張剤は、上記ポリウレタンフォームの製造において遭遇する反応条件または硬化条件下でガスを発生させる低沸点アルカン、ハロゲン化アルカン、アゾ膨張剤、および他の物質、例えば水を包含している。
上記フォームは、ガラス微小泡をさらに含んでいて、フォームを発生させるのが好ましく、それらの微小泡の直径は１〜150マイクロメートル、もっとも好ましくは15〜30マイクロメートルの範囲に及ぶ。
上記界面活性剤は、シリコーン界面活性剤であるのが好ましい。上記のさまざまな成分の良好な湿潤性および剥離紙上への良好なコーティング特性を確実なものとする、あらゆる界面活性剤を使用することができる。界面活性剤の量は、重量法で、上記ポリオールプレポリマー100部に対して0.5〜１部であるのが好ましい。機械的手段を使用して上記組成物を泡立てる場合は、界面活性剤含有率を２〜３倍に増やす。
上記接着剤は、顔料（任意）を含んで、特定の用途に望ましい色に上記フォームを彩色していてもよい。顔料の例は、カーボンブラック、TiO2二酸化チタン、およびFe2O3酸化鉄を包含している。
上記フォームは、それを熱劣化に対して安定化させるエポキシ安定剤をも有する。本明細書中で有用なエポキシ安定剤は、エポキシ化大豆油およびビスフェノールA/エピクロロヒドリンを包含しており、重量法で、ポリオールプレポリマー100部に対して0.1〜１部で使用することができる。
接着剤およびポリウレタンフォームに使用することが既知のもののような他の任意の構成成分は、そのポリウレタンフォームの引張強さ、伸び、熱安定性および機械的応力安定性、並びに接着特性が、それらの使用によって損なわれない場合には利用してもよい。
上記ポリウレタンフォームは、上記構成成分を混合し、その混合物を基材に適用し、そこで、それを硬化させてポリウレタンフォームとすることによって形成させてもよい。その反応混合物は、ドクターブレード、または、その基材上に層を形成させるためのあらゆる好都合な方法で適用することができる。硬化は、加熱によって行われるのが好ましいけれども、他のあらゆる好都合な方法よるものであってもよい。加熱は、実質的にすべてのイソシアネートを利用するのに十分な時間、例えば90℃〜200℃において、２時間に及んで行い、その硬化の完了は、遊離イソシアネート基の測定により監視することができる。
上記方法の初めにポリオールプレポリマーが生じない場合には、上記反応混合物の硬化前の粘度が低すぎて、従来の製造方法によっては剥離紙上では取り扱うことができない。万一、低粘度反応混合物がそのプレポリマーを含んでいない場合には、そのポリウレタンフォームは、剥離紙上で硬化させて、そのフォームのシートまたはストリップを得るのではなく、例えば剥離紙で裏打ちした金型中で硬化させることができる。
従って、本発明の感圧ポリウレタンフォーム接着剤は、従来のウレタン技術を使用して、特定の構成成分から製造することができるけれども、好ましいとされる手順には、まず上記ポリオールと上記改質ポリイソシアネートの一部とを、上記ポリウレタン触媒の存在下で、室温において、攪拌下、数時間、好ましくは３〜５時間にわたって反応させて、それらのプレポリマーを形成させ、8,000〜15,000センチポアズの粘度を有しており、ヒドロキシ基を末端に有するプレポリマーとすることが必要である。そのプレポリマーを形成させるには、100部の高級モノオールポリオールを、２〜３部の上記改質ポリイソシアネートと反応させる。その後、67.5部のそのプレポリマーを、32.5部の高級モノオールポリオール、12〜16部の追加の改質ポリイソシアネート、８〜15部のガラス微小泡、１〜５部の連鎖延長剤、３部以下の顔料、0.1〜２部の界面活性剤、および0.1〜１部のエポキシ安定剤と併せ、均一に混合する。その均一な混合物を、次に剥離紙上に希望する厚み、一般に0.4〜3mmにコートし、熱、例えば350゜F（176.7℃）で３分間、に付して硬化させる。
１種またはそれ以上の接着剤層をコートしなければならない従来のフォーム貼付テープとは異なり、本発明の方法は、そのフォーム基材を自動車部品の表面に直接接着することを可能にする。このことによる利点は低コストおよび改良された効率である。
本明細書中で使用するフォームは、類似および非類似材料の両方を接着／貼付可能な感圧接着剤である。一般に、好適な材料は自動車部品用に通常使用される、あらゆる金属またはプラスチック材料を包含している。このような材料は、アルミニウム、ステンレス鋼、ポリ塩化ビニル（PVC）、熱可塑性オレフィン（TPO）およびアクリロニトリル−ブタジエン−スチレン（ABS）を包含しており、好ましいとされる材料は、陽極処理アルミニウムまたは下塗りされたPVCもしくはTPOを包含している。
上記フォームは、高い、好ましくは500％よりも高い、より好ましくは700％よりも高い伸びを示す。それらのフォームは、低い、好ましくは2.1〜8.4Kg/cm2（30〜120psi）の、より好ましくは2.8〜5.6Kg/cm2（40〜80psi）の引張強さを有する。それらのフォームは、周囲温度および周囲圧力において324〜890Kg/m3（20〜55ポンド毎立方フィート）の、好ましくは周囲温度および周囲圧力において405〜728Kg/m3（25〜45ポンド毎立方フィート）の媒体密度を有する。そのフォームのさまざまな基材に対する接着能力は、標準的な試験、例えばASTM D−100−87法による180゜剥離試験によって測定することができる。そのフォームは、陽極処理アルミニウムに対して、少なくとも1.07Kg/cm（6.0ポンド毎インチ）幅、好ましくは少なくとも1.25Kg/cm（7.0ポンド毎インチ）幅の180゜剥離強さを示す。
さらに、190゜F（87.8℃）における死荷重剪断試験を行うことにより測定されるものと同様の、高温における接着性は、72時間を超え、好ましくは96時間を超える。その死荷重剪断試験は、感圧フォームの25mm×25mm片を接着した２枚の25mm×75mm×0.4mmのアルミニウム片からなる試験片に１キログラムの重りを取り付けることによって行う。
低温応力下、上記フォームは、−20゜F（−30℃）の温度において、Ford Motor Companyの低温ねじり要求ESBM3G89C2を満たす。
一般に、ほとんどの用途には不必要であるけれども、上記フォームの片側または両側に、従来のアクリル感圧接着剤の層を添加することによって、接着性を強化してもよい。このような第２の接着剤層を有し、その第２の接着剤層を介してステンレス鋼に接着されているフォームは、少なくとも1.25Kg/cm（7.0ポンド毎インチ）幅、好ましくは少なくとも1.78Kg/cm（10.0ポンド毎インチ）幅の180゜剥離強さを示すであろう。
今ここに、以下の実施例に関して、本発明を説明する。これらの実施例は実例としての目的のみのためのものであり、本発明を制限するものと考えるべきではないということが理解される。
以下の実施例において、4,000のMWを有するポリプロピレンジオール（Multrol 9111 polyol）および2.3〜2.4のNCO官能価を有する高分子イソシアネート（Mondus E−448）は、Pennsylvania州PittsburghのBayer,Inc.,Polymer Divisionから得た。これらの物質を、４時間にわたって、またはフォームテープ剥離紙への適用に好適な粘度（すなわち8,000〜12,000）が達成されるまで、攪拌下で、室温において、スズ触媒（New Jersey州ParsippanyのTyloから得られるＴ−190）と反応させた。このプレポリマーを、次に、その他の構成成分と混合し、以下に説明されているように硬化させた。
実施例１
その接着剤フォームは、以下の組成を有していた。
0003560983.tif 000002
a.Minnesota州Minneapolisの3M Company
上記フォームを、好適な剥離ライナー上に1.2mmの厚みにコートし、350゜F（177℃）において３分間にわたって硬化させた。得られた生成物は、3.5Kg/cm（50psi）の引張強さおよび800％の伸びを有するポリウレタンフォームからなる感圧接着剤のシートであった。
上記フォームを、陽極処理アルミニウムのエンブレム（emblem）の裏に取り付け、続いてトラクタートレーラーのアルミニウム外板に取り付けた。24時間後、そのエンブレムを取り外すのに、11.34Kg（25ポンド）を超える力が必要であった。
実施例２
実施例１のフォームを、陽極処理アルミニウムで裏打ちしたPVCモールディングに取り付け、続いてトラクタートレーラーのアルミニウム外板に接着した。24時間後、そのモールディングの端部の接着性を失わせるのに、6.8Kg（15ポンド）の力が必要であった。
実施例３
実施例１のフォームを、New York州GranvilleのNorton Performance Plasticsから得られるアクリルポリマーとヒドロキシ基を末端に有するポリ塩化ビニルとのブレンドであるTite−Ｒ−BondTM4070下塗剤で下塗りしたPVCモールディングに取り付けた。そのモールディングを、続いてトラクタートレーラーのアルミニウム外板に接着した。24時間後、そのモールディングの端部の接着性を失わせるのに、6.8Kg（15ポンド）の力が必要であった。
実施例４
実施例１のフォームの片側を、従来のアクリル感圧接着剤（Ｈ＆N Chemical Companyから得られるPolytac 414）でコートした。その非アクリル側を、陽極処理アルミニウムで裏打ちしたPVCモールディングに取り付けた。続いて、そのアクリル側を、従来の自動車用塗料で塗装した板金パネルに接着して、自動車のドアに取り付けられているモールディングをシミュレートした。24時間後、そのモールディングの端部の接着性を失わせるのに、9.07Kg（20ポンド）の力が必要であった。
実施例５
以下の組成を有する接着性フォームを調製した。
0003560983.tif 000003
上記フォームを、好適な剥離ライナー上に1.2mmの厚みにコートし、350゜F（177℃）において３分間にわたって硬化させた。得られた生成物は、2.46Kg/cm2（35psi）の引張強さおよび1000％の伸びを有するポリウレタンフォームからなる感圧接着剤のシートであった。
上記フォームを、下塗りしたTPOモールディングの裏に取り付け、続いて、従来の自動車用塗料で塗装した板金パネルに接着した。そのパネル上のモールディングを、次に
・−30℃で８時間
・80℃で８時間
・室温で８時間
からなる環境サイクルに５回付した。
上記サイクル後、上記塗装パネルへの上記モールディングの接着不良はまったく見られなかった。
実施例６
上記ポリウレタンフォームおよび対照物質について、ASTM D−1000−87法による180゜剥離試験を行った。結果を以下に示す。
0003560983.tif 000004
これらの剥離試験において、本発明のポリウレタンフォームは、下塗剤または接着剤を使用することなく、少なくとも0.357Kg/cm（2lbs/インチ）の剥離強さを有していた。本発明のフォームに、単層のアクリル接着剤を組み合わせると、その剥離強さは、アクリル接着剤と組み合わせた従来のポリウレタンフォームよりも57％も増大した。この改良は、その従来のフォームの方に、16.6重量％のアクリル接着剤を追加して使用したにもかかわらず観察された。従来のポリウレタンフォームは、0Kg/cm（0lbs/インチ）の剥離強さを特徴とする。
PVC装飾部品については、本発明のポリウレタンフォームは、PVC下塗剤といっしょにすると、優れた剥離試験結果を与えた。